СПОСОБ ТЕРМИЧЕСКОЙ ОБРАБОТКИ ЛИТЫХ ЗАГОТОВОК ИЗ ЗАЭВТЕКТОИДНЫХ ИНТЕРМЕТАЛЛИДНЫХ СПЛАВОВ НА ОСНОВЕ ФАЗ ГАММА-TIA+AЛЬФА2-TI3AI

2
3
1. Способ термической обработки литых заготовок из заэвтектоидных интерметаллидных сплавов на основе фаз γ-TiAl+α-TiAl, затвердевающих полностью через β-фазу, содержащих легирующие элементы, по крайней мере, бор и элементы, стабилизирующие β-фазу, согласно которому осуществляют ускоренное охлаждение заготовки от температур β-фазовой области до комнатной температуры, после чего осуществляют ее отжиг при температурах (α+γ)- или (α+β+γ)-фазовой области, отличающийся тем, что ускоренное охлаждение заготовки осуществляют на спокойном воздухе, в том числе в контейнере, или на воздухе с использованием принудительного охлаждения, выбирая в каждом конкретном случае скорость охлаждения заготовки с учетом ее размеров и состава сплава, меньшей чем скорость охлаждения при закалке, причем заготовку ускоренно охлаждают до комнатной температуры или до температур (α+γ)- или (α+β+γ)-фазовой области, при этом в первом случае осуществляют последующий отжиг заготовки при температурах (α+γ)- или (α+β+γ)-фазовой области, а во втором случае от температур (α+γ)- или (α+β+γ)-фазовой области до комнатной температуры заготовку охлаждают вместе с печью.
2. Способ по п.1, отличающийся тем, что заготовку ускоренно охлаждают непосредственно после затвердевания.
3. Способ по п.1, отличающийся тем, что заготовку, произвольно охлажденную до комнатной температуры, ускоренно охлаждают после ее повторного нагрева и выдержки при температурах β-фазовой области.
4. Способ по п.1, отличающийся тем, что заготовку, выполненную из сплава, содержащего следующие легирующие элементы, ат.%: 0,1-0,5 В; 3-6 Nb; 1-2 Мо, охлаждают на спокойном воздухе.
5. Способ по п.1, отличающийся тем, что заготовку, выполненную из сплава, содержащего следующие легирующие элементы, ат.%: 0,1-0,5 В; 2-3 Nb; 0,2-1 Mo, охлаждают на спокойном воздухе или на воздухе, используя принудительное охлаждение.
6. Способ по любому из пп.1-5, отличающийся тем, что заготовку толщиной примерно 5 мм и менее охлаждают на спокойном воздухе в контейнере.
7. Способ по п.1, отличающийся тем, что выдержку при повторном нагреве охлажденной заготовки до температур β-фазовой области осуществляют в течение 10÷15 мин.
8. Способ по п.1, отличающийся тем, что охлаждение заготовки после отжига осуществляют со скоростью не более 0,1°С/с.
9. Способ по п.1, отличающийся тем, что охлаждение заготовки от температур (α+γ)- или (α+β+γ)-фазовой области по достижении этих температур в процессе охлаждения от температур β-фазовой области осуществляют со скоростью не более 0,1°С/с.